(57)【特許請求の範囲】
【請求項１】
貴金属含有触媒が、フィルタの透過側上に及び／またはフィルタの分散側上に及び／またはフィルタの壁内に配置されており、前記貴金属含有触媒が、フィルタの２０重量ｐｐｍと１０００重量ｐｐｍとの間の全量で貴金属を含む、セラミックキャンドルフィルタであって、前記フィルタの分散側にはＶ／Ｔｉ触媒が充填されており、及びフィルタの透過側及び／または壁にはＰｄ触媒またはＰｄ／Ｖ／Ｔｉ触媒が充填されていることを特徴とする、前記セラミックキャンドルフィルタ。
【請求項２】
フィルタのセラミック材料が、シリカ−アルミネート、カルシウム−マグネシウム−シリケート、カルシウム−シリケート繊維またはこれらの混合物の群から選択される、請求項１に記載のセラミックキャンドルフィルタ。
【請求項３】
フィルタのセラミック材料が、カルシウム−マグネシウム−シリケートの群から選択される生体内溶解性繊維からなる、請求項２に記載のセラミックキャンドルフィルタ。
【請求項４】
煤、灰、金属及び金属化合物の形の粒状物を、プロセスオフガスまたはエンジン排ガス中に存在する炭化水素及び一酸化炭素と一緒に除去するための方法であって、次のステップ：
オフガスまたは排ガスをセラミックキャンドルフィルタに通し及び粒状物を捕集するステップ、
フィルタの壁上に及び／または壁内に配置されている酸化触媒と接触させることによって、フィルタの分散側に捕集された粒状物中の煤の量を減少させ及びオフガスまたは排ガス中の炭化水素の量を減少させるステップ、
を含み、
ここで前記酸化触媒は、フィルタの２０重量ｐｐｍと１０００重量ｐｐｍとの間の全量で一種以上の貴金属を含み、及び前記フィルタの分散側にはＶ／Ｔｉ触媒が充填されており、及びフィルタの透過側及び／または壁にはＰｄ触媒またはＰｄ／Ｖ／Ｔｉ触媒が充填されている、
前記方法。
【請求項５】
フィルタのセラミック材料が、シリカ−アルミネート、カルシウム−マグネシウム−シリケート、カルシウム−シリケート繊維またはこれらの混合物から選択される、請求項４に記載の方法。
【請求項６】
フィルタのセラミック材料が、カルシウム−マグネシウム−シリケートの群から選択される生体内溶解性繊維を含む、請求項４または５に記載の方法。
【発明の詳細な説明】
【技術分野】
【０００１】
本発明は、セラミックキャンドルフィルタ及びプロセスオフガスまたは排ガスの清浄方法に関する。より具体的には、本発明は、プロセスオフガスまたはエンジン排ガス中のダスト及び粒状物並びにこれらのガス中に含まれる有害成分を除去するための触媒化セラミックキャンドルフィルタを提供するものである。該触媒化セラミックキャンドルフィルタは、鉱物、ガラス、セメントの生産や廃棄物の焼却などの燃焼を含む工業的プロセスからのまたは石炭火力ボイラー及びエンジンからのプロセスガスまたは粗ガスの清浄に特に有用である。
【背景技術】
【０００２】
フィルタキャンドルの形のセラミックフィルタは、プロセスガスから粒状物を除去するための多くの工業において使用されている。これらは、利用できる最も効果的なタイプの集塵器のうちの一つであり、粒状物について９９％超の集塵効率を達成できる。これらのフィルタは、セラミック繊維を含む様々なセラミック材料から製造できる。
【０００３】
セラミックキャンドルフィルタの高粒状物除去効率は、キャンドルフィルタの表面上に形成したダストケーキに部分的に及びキャンドルフィルタ組成及び多孔度に部分的に起因する。十分な濾過活性及びフィルタ中の許容可能な低い圧力低下を提供するために、慣用のセラミックキャンドルフィルタは７０％と９０％との間の多孔度を有する。これらのフィルタの壁厚は、十分な安定性及び機械的強度のためには１０〜２０ｍｍの範囲であるのがよい。
【０００４】
粒子含有プロセスガスは、大概の場合に、複数の汚染物、例えばＮＯｘ、揮発性有機化合物（ＶＯＣ）、ＳＯ２、ＣＯ、ＮＨ３、ジオキシン類及びフラン類を、現地の法規に依存して減少しなければならない濃度で含む。この目的のためには、触媒方法を含む幾つかの慣用の方法が利用可能である。
【０００５】
一例として、白金は既知の酸化触媒であり、そしてＶＯＣ、ＳＯ２、ＣＯ、ＮＨ３、ジオキシン類及びフラン類の酸化的除去にしばしば使用されている。
【０００６】
ＮＯｘ、ＶＯＣ、ジオキシン類及びフラン類などのガス状汚染物の減少は、定置型及び自動車の用途におけるＮＨ３を用いたＮＯｘの選択的還元によるＮＯｘ減少のために通常使用される酸化バナジウムベースの触媒と接触させることによっても効果的に行うことができる。
【０００７】
この触媒は、酸化とＮＨ３を用いたＳＣＲ反応との組み合わせによって、炭化水素（ＶＯＣ）の除去及びＮＯｘの除去の両方に活性を示す。
【発明の概要】
【発明が解決しようとする課題】
【０００８】
酸化バナジウムが活性酸化触媒であることも知られている。Ｐｔ及びＰｄ触媒のような貴金属触媒と比べて、酸化バナジウム触媒は、ＣＯ２の生成において選択性が低く、幾らかの量のＣＯが酸化反応中に生成する。ＣＯは、酸化バナジウム触媒単独との接触によっては適した反応速度でＣＯ２に酸化できず、かなりより高価な貴金属触媒の存在を必要とする。
【課題を解決するための手段】
【０００９】
本発明者らは、セラミックキャンドルフィルタの壁内にまたは壁上に配置された非常に少量の貴金属を含む触媒が、炭化水素及び一酸化炭素の酸化において十分な触媒効率を提供することを見い出した。
【００１０】
この知見に従って、本発明は、貴金属含有触媒が、フィルタの透過側上に及び／またはフィルタの分散側上に及び／またはフィルタの壁内に配置されており、前記貴金属含有触媒が、フィルタの２０ｐｐｍ／重量と１０００ｐｐｍ／重量との間の全量で貴金属を含む、セラミックキャンドルフィルタを提供する。
【発明を実施するための形態】
【００１１】
本明細書で使用する「分散側」及び「透過側」とは、それぞれ、未濾過の排ガスに面するフィルタの流動側、及び濾過されたオフガスもしくは排ガスに面する流動側のことを指す。
【００１２】
追加的に本発明は、煤、灰、金属及び金属化合物の形の粒状物を、プロセスオフガスまたはエンジン排ガス中に存在する炭化水素及び一酸化炭素と一緒に除去するための方法であって、次のステップ：
オフガスまたは排ガスをセラミックキャンドルフィルタに通し及び粒状物を捕集するステップ、
フィルタの壁上に及び／または壁内に配置されている酸化触媒と接触させることによって、フィルタの分散側に捕集された粒状物中の煤の量を減少させ及びオフガスまたは排ガス中の炭化水素の量を減少させるステップ、
を含み、
ここで前記酸化触媒は、フィルタの２０ｐｐｍ／重量と１０００ｐｐｍ／重量との間の全量で一種以上の貴金属を含む、
前記方法を提供する。
【００１３】
殆どの用途において、炭化水素及び一酸化炭素の除去において望ましい性能のためには、酸化触媒中での貴金属（複数種可）の５００ｐｐｍ／重量未満の量または１００ｐｐｍ／重量未満の量でも十分である。
【００１４】
他の態様の一つでは、貴金属含有触媒は更に酸化バナジウム及びチタニアを含む。
【００１５】
「酸化バナジウム類」または「酸化バナジウム」という用語は、
酸化バナジウム（ＩＩ）（一酸化バナジウム）、ＶＯ；または
酸化バナジウム（ＩＩＩ）（三二酸化バナジウムまたは三酸化バナジウム）、Ｖ２Ｏ３；  または
酸化バナジウム（ＩＶ）（二酸化バナジウム）、ＶＯ２；または
酸化バナジウム（Ｖ）（五酸化バナジウム）、Ｖ２Ｏ５；
のことを指す。
【００１６】
好ましくは、本発明で使用するための酸化バナジウムは、酸化バナジウム（Ｖ）（五酸化バナジウム）、Ｖ２Ｏ５を含むかまたはこれからなる。
【００１７】
「チタニア」という用語は二酸化チタン（ＴｉＯ２）のことを指す。
白金またはパラジウムの触媒活性形態はその金属及び／または酸化物形態である。
【００１８】
Ｖ／Ｔｉ、Ｐｄ／Ｖ／Ｔｉ及びＰｔ／Ｖ／Ｔｉという略語は、それぞれ、酸化バナジウム類とチタニアからなる触媒、及びパラジウム、酸化バナジウム類及びチタニアからなる触媒、及び白金、酸化バナジウム類及びチタニアからなる触媒を意味する。
【００１９】
これらの触媒は以下の理由から好ましい。Ｐｄ／Ｖ／Ｔｉ触媒は、ｉ）二つの機能性（ＮＯｘの除去、及びＶＯＣ（揮発性有機化合物）の除去）を有し；ｉｉ）硫黄寛容性を有し；及びｉｉｉ）他の触媒組成物と比べて低いＳＯ２酸化活性を有する。
【００２０】
一例としては、アンモニアとＶＯＣとを含むプロセスガスを、酸化バナジウム類ベースの触媒が充填されたフィルタの分散側に通すと、アンモニアが、透過側に接触する前に、ＮＯｘのＮＨ３−ＳＣＲによってガスから除去される。分散側を通る間にＶ／Ｔｉ触媒と直接接触した後に、ＶＯＣの不完全な酸化によって幾らかの量のＣＯが生成する。フィルタの透過側上に及び／または壁にのみＰｄ触媒またはＰｄ／Ｖ／Ｔｉ触媒を充填することによって、ＣＯと残量のＶＯＣとが次いで効果的にＣＯ２に酸化される。このようにして、フィルタの壁内及び／または透過側上での高価なパラジウムの最小の充填量を達成できる。
【００２１】
更に別の利点として、Ｐｄ／Ｖ／Ｔｉ触媒を使用する場合、該触媒化フィルタキャンドルは耐硫黄性となる、すなわち硫黄失活を被らない。Ｐｄ／Ｖ／Ｔｉ触媒は、追加的に、ＳＯ２の酸化によって生成するＳＯ３の量を減少させる。フィルタに入るプロセスガス中にＨ２Ｓも存在する場合には、これも、Ｖ／Ｔｉ及びＰｄ／Ｖ／Ｔｉ触媒の両方でＳＯ２に酸化される。
【００２２】
高温セラミックフィルタの場合は、幾つかのタイプの繊維をそれらの製造に使用し得る。これらは、例えば、シリカ−アルミネート、カルシウム−マグネシウム−シリケート、カルシウム−シリケート繊維またはこれらの混合物によって構成することができる。
【００２３】
他の好ましいセラミック繊維は、カルシウム−マグネシウム−シリケートの群から選択される生体内溶解性繊維を含む。
【００２４】
触媒活性材料は、チタニア微粒子の形の触媒活性材料と活性材料の前駆体、例えばバナジウムの塩とを含むスラリーを、パラジウム及び／または白金塩の溶液と一緒に、あるいはチタニア微粒子と、バナジウムの塩及びパラジウム及び／または白金の塩とを含むスラリーを、フィルタの壁に含浸またはコーティングすることによってセラミックフィルタ上に施与される。含浸したら、フィルタを次いで乾燥し、そして全ての前駆体を活性触媒組成物に転化するために必要な温度まで加熱する。
【実施例】
【００２５】
例１
以下の例は、長さ３ｍ及び壁厚２０ｍｍのカルシウム−マグネシウム−シリケート繊維から製造されたセラミックキャンドルフィルタを用いて得ることができる性能を例証するものである。フィルタは、その壁内において、フィルタの全重量に基づいて計算して１．２６重量％のＶ及び２．３６重量％のＴｉを含むＶ／Ｔｉ触媒でコーティングした。コーティングされたフィルタの多孔度は８３％であった。このフィルタを、４０ｐｐｍの無水トルエン、１９体積％のＯ２、８体積％のＨ２Ｏを含む入口ガス中でのトルエンの酸化について試験した。
【００２６】
【表１】
0006576461.tif 000002
【００２７】
上記の表から明らかな通り、８５％のトルエンが２４０℃で転化された。同じ温度でのＣＯ放出は３５ｐｐｍ（湿性）であった。
【００２８】
例２
以下の例は、追加的に３６ｐｐｍのＰｄでコーティングされた、例１のセラミックキャンドルフィルタのＣＯ酸化性能を例証するものである。これらの試験は、約１５０ｐｐｍの湿性ＣＯ、１９％のＯ２及び８％のＨ２Ｏを含むガスを用いて行った。
【００２９】
【表２】
0006576461.tif 000003
【００３０】
２４０℃で、９７％のＣＯがＣＯ２に酸化された。
【００３１】
例１及び例２に報告したセラミックキャンドルフィルタの性能を組み合わせることによって、分散側ではＶ／Ｔｉ触媒で及び透過側ではＰｄ／Ｖ／Ｔｉ触媒で触媒化されたキャンドルフィルタによって１ｐｐｍのＣＯしか放出されないと結論することができる。
本願は特許請求の範囲に記載の発明に係るものであるが、本願の開示は以下も包含する：
１．
貴金属含有触媒が、フィルタの透過側上に及び／またはフィルタの分散側上に及び／またはフィルタの壁内に配置されており、前記貴金属含有触媒が、フィルタの２０ｐｐｍ／重量と１０００ｐｐｍ／重量との間の全量で貴金属を含む、セラミックキャンドルフィルタ。
２．
貴金属がパラジウム及び／または白金である、上記１に記載のセラミックキャンドルフィルタ。
３．
貴金属含有触媒が更に酸化バナジウム類及びチタニアを含む、上記１または２に記載のセラミックキャンドルフィルタ。
４．
フィルタのセラミック材料が、シリカ−アルミネート、カルシウム−マグネシウム−シリケート、カルシウム−シリケート繊維またはこれらの混合物の群から選択される、上記１〜３のいずれか一つに記載のセラミックキャンドルフィルタ。
５．
フィルタのセラミック材料が、カルシウム−マグネシウム−シリケートの群から選択される生体内溶解性繊維からなる、上記４に記載のセラミックキャンドルフィルタ。
６．
煤、灰、金属及び金属化合物の形の粒状物を、プロセスオフガスまたはエンジン排ガス中に存在する炭化水素及び一酸化炭素と一緒に除去するための方法であって、次のステップ：
オフガスまたは排ガスをセラミックキャンドルフィルタに通し及び粒状物を捕集するステップ、
フィルタの壁上に及び／または壁内に配置されている酸化触媒と接触させることによって、フィルタの分散側に捕集された粒状物中の煤の量を減少させ及びオフガスまたは排ガス中の炭化水素の量を減少させるステップ、
を含み、
ここで前記酸化触媒は、フィルタの２０ｐｐｍ／重量と１０００ｐｐｍ／重量との間の全量で一種以上の貴金属を含む、
前記方法。
７．
酸化触媒の一種以上の貴金属がパラジウム及び／または白金である、上記６に記載の方法。
８．
酸化触媒が、更に、酸化バナジウム類及びチタニアを含む、上記６または７に記載の方法。
９．
フィルタのセラミック材料が、シリカ−アルミネート、カルシウム−マグネシウム−シリケート、カルシウム−シリケート繊維またはこれらの混合物から選択される、上記６〜８のいずれか一つに記載の方法。
１０．
フィルタのセラミック材料が、カルシウム−マグネシウム−シリケートの群から選択される生体内溶解性繊維を含む、上記６〜８のいずれか一つに記載の方法。